(57)【特許請求の範囲】
【請求項１】
基材と、
前記基材上に設けられた白金めっき膜とを備え、
前記白金めっき膜は、粒径が３〜５ｎｍの白金粒子の凝集体を備え、かつ、個々の白金粒子の結晶構造に由来する格子像が観察されることを特徴とする白金めっき体。
【請求項２】
前記基材は、合成樹脂であることを特徴とする請求項１記載の白金めっき体。
【請求項３】
前記白金めっき膜は、パラジウムが無電解めっき用触媒として付着された前記基材に対して、原料としての白金ハロゲン化塩、及び還元剤としてのアスコルビン酸を含む無電解白金めっき液を浸漬する無電解めっき法で作られることを特徴とする請求項１記載の白金めっき体。
【請求項４】
前記白金めっき膜は、厚みが５０ｎｍ以下であることを特徴とする請求項１又は３記載の白金めっき体。
【発明の詳細な説明】
【技術分野】
【０００１】
本発明は、基材表面に、白金の被膜である白金めっき膜を形成した白金めっき体に関する。
【背景技術】
【０００２】
白金めっき製品は、特有の美しい金属光沢を持ち、耐腐食性に優れ電気伝導度を示すことから、ネックレスやブローチ等の装飾品、電子回路等の電気部品、触媒、耐熱材料等に利用されている。
【０００３】
一般に、上記の白金めっき製品は、基材が絶縁性である場合は、白金塩と還元剤による化学的な還元反応を利用し、基材表面に金属被膜を形成させる、所謂、無電解めっき法によって製造される。
【０００４】
触媒として用いる白金は、主に、自動車の排気ガス浄化用に利用され、排ガス中に含まれる有害なＮＯｘ，ＣＯ等を無害な物質に浄化する作用がある。さらに、燃料電池において、水素をイオン化する効率の高い触媒としても利用されている。
【０００５】
しかしながら、白金はコストが高く、また、埋蔵量が少ないという問題がある。このような少ない量の白金により装飾性、導電性、高い触媒活性を有する白金膜の製造方法が期待されている。
【０００６】
一方、従来の無電解白金めっき液は、還元剤として、環境に悪影響を与えるホウ素化合物やヒドラジン等を用いるため、作業環境や排水処理への負荷が大きいという問題がある（非特許文献１）。
【先行技術文献】
【特許文献】
【０００７】
【非特許文献１】「無電解めっき基礎と応用−」電気鍍金研究会編，日刊工業新聞社(1994)  pp.201-202
【発明の概要】
【発明が解決しようとする課題】
【０００８】
本発明は、上述の問題に鑑みてなされたものであり、安全性、環境性に優れるとともに、簡易な組成の無電解白金めっき液を利用した無電解めっき法により製造した白金めっき体を提供することを目的とする。
【０００９】
本発明者らは、白金めっき製品を得るために、安全性、環境性に優れた無電解白金めっき液について、鋭意検討を行った結果、塩化白金（ＩＶ）酸等の水溶性白金ハロゲン化塩が、アスコルビン酸により還元されて金属状の白金を生成することを知見し、本発明を完成するに至った。
【課題を解決するための手段】
【００１１】
上記の目的を達成するため、本発明の白金めっき体は、基材と、前記基材上に設けられた白金めっき膜とを備え、前記白金めっき膜は、粒径が３〜５ｎｍの白金粒子の凝集体を備え、かつ、個々の白金粒子の結晶構造に由来する格子像が観察されることを特徴とする。本発明における白金めっき膜は、粒径が３〜５ｎｍの白金粒子の凝集体（集合体）であり、比表面積が大きく、触媒としての活性を高めることができる。
【００１５】
ここで、本発明における白金めっき膜は、パラジウムが無電解めっき用触媒として付着された基材に対して、原料としての白金ハロゲン化塩、及び還元剤としてのアスコルビン酸を含む無電解白金めっき液を浸漬する無電解めっき法で作られることを特徴とする。このような構成により、少量の白金で、装飾性、導電性、及び触媒活性を付与した高品質の白金めっき膜を、簡易かつ効率的に得ることができる。また、環境汚染を惹起せずに、安全かつ効率的に無電解白金めっき液を得ることができ、５０ｎｍ以下の薄いめっき膜を得ることが可能となる。さらに、少量の白金により、装飾性や導電性を付与することができるとともに、めっき液から得られるめっき膜の構造は、粒径が約３〜５ｎｍの白金微粒子の凝集体（集合体）であり、比表面積が大きく、触媒としての活性を高めることができる。
【００１８】
本発明に係る白金めっき体は、基材が成形の容易な合成樹脂であることが好ましい。
【００１９】
このような構成により、繊維状、フィルム状、粉体、粒状のほか、任意の形態のめっき品が得られる。
【発明の効果】
【００２２】
本発明によれば、白金めっき膜の構造は、粒径が３〜５ｎｍの白金粒子の凝集体であり、大きな比表面積を有するため、触媒として活性を高めることが期待できる。また、本発明における白金めっき膜の厚みは５０ｎｍ以下の薄いめっき膜であるので、少量の白金により、装飾性や導電性を付与することが可能である。
【図面の簡単な説明】
【００２３】
【図１】ポリイミドフィルム上に作製した白金めっき膜の断面ＴＥＭ像である。
【図２】図１の拡大図であり、白金微粒子の結晶に由来する格子像である。
【発明を実施するための形態】
【００２４】
以下、本発明の好適な実施形態につき説明する。
本実施形態に係る無電解白金めっき液は、アスコルビン酸と白金ハロゲン化塩との２成分系からなることを特徴とする。
【００２５】
アスコルビン酸は、ビタミンＣとして医薬分野等で利用されており、使用後も無害である。アスコルビン酸は、通常その水溶液として用いられる。
【００２６】
アスコルビン酸の濃度は、特に制限されないが、１〜１０００ｍＭが好ましい。ここで、濃度が１〜１０００ｍＭであると、溶液が容易に調製でき、安全で取り扱い易いので好ましい。
【００２７】
本発明に係るアスコルビン酸は、それ自体だけでなく、アスコルビン酸塩も使用することができる。アスコルビン酸塩とすることにより、溶解がより容易でめっき液のｐＨを上げてめっき反応を促進することができる。
【００２８】
本発明に係る白金ハロゲン化塩としては、塩化白金（ＩＶ）酸、塩化白金（ＩＩ）酸、臭化白金（ＩＶ）酸、臭化白金（ＩＩ）酸、及びこれらのアルカリ金属（Ｋ、Ｎａ）塩が挙げられる。この中でも、好ましくは、還元されて白金と塩化水素、臭化水素に変換される水溶性白金ハロゲン化塩、より好ましくは、塩化白金（ＩＶ）酸、及び塩化白金（ＩＶ）酸塩である。塩としては、カリウム、ナトリウム等のアルカリ金属塩が好ましい。
【００２９】
アスコルビン酸と白金ハロゲン化塩の使用割合は、特に制限されないが、白金ハロゲン化塩の全てを白金に還元するには、白金ハロゲン化塩に対し、アスコルビン酸をモル比で１．５以上用いることが好ましい。
【００３０】
本発明に係る無電解白金めっき液は、アスコルビン酸と白金ハロゲン化塩を必須成分とするが、その機能を阻害しない範囲で、この種のめっき液に用いられる補助添加剤等を添加することができる。補助添加剤としては、ドデシルベンゼンスルホン酸ナトリウム、ポリエチレングリコールエーテル等の界面活性剤、ゼラチン、ポリビニルアルコール等の水溶性ポリマー、塩酸、水酸化ナトリウム等のｐＨ調整剤等を挙げることができる。
【００３１】
次に、上述した無電解白金めっき液を利用した無電解めっき法により、本発明に係る白金めっき体を製造する方法について説明する。本発明に係る白金めっき体は、基材を用意する工程と、該基材上に無電解めっき用触媒を付着させる工程と、該触媒を付着させた基材を上記無電解めっき液に浸漬させる工程とにより製造される。
【００３２】
基材としては、当該技術分野において一般に用いられているものが全て使用でき、セルロース、フィブロイン、ポリエステル、ポリイミド等の合成樹脂、銅、ニッケル、鉄等の金属、アルミナ、チタニア、シリカ等の金属酸化物等が挙げられる。
また、基材の形状は、特に制限されるものではなく、粉末、繊維、フィルム、成形体のいずれであってもよいが、導電性フィルムや導電性繊維等の製品を得るために、フィルム状、繊維状としておくことが好ましい。
【００３３】
用意された基材に無電解めっき用触媒を付着させる工程については、当該技術分野において公知の付着方法が適用でき、例えば、「金属コロイドの吸着とその応用、表面  24,413-419(1986)」、特開２００８−１９４５７号公報、特開２０１０−４７８２８号公報等に記載された方法が用いられる。具体的には、金属コロイドを用いる方法、基材を、還元剤と触媒とからなる金属塩で順次処理する方法等が挙げられる。
【００３４】
無電解めっき用触媒としては、当該技術分野において公知のものが使用できるが、触媒として高活性であるので、パラジウム又は白金を用いることが好ましい。
【００３５】
触媒を付着させた基材を上記無電解めっき液に浸漬させる工程は、原料としての白金ハロゲン化塩、及び還元剤としてのアスコルビン酸を含む無電解白金めっき液中に、少量の触媒を表面に付着させた基材を浸漬することにより行われる。
【００３６】
無電解白金めっき液は、処理の直前に調製することが望ましく、そのためには、例えば、白金ハロゲン化塩水溶液とアスコルビン酸水溶液を別々に作製しておき、この両者を使用直前に混合するのが好適である。無電解白金めっき液に、パラジウム又は白金を含む触媒を付与した基材を、０℃〜１００℃、好ましくは、１５℃〜８０℃において浸漬してめっきを行う。めっきの終点は、基材が黒味の銀色に着色し、また、白金ハロゲン化塩によるめっき液の色が退色することで判断される。
【００３７】
こうして得られる白金めっき被膜については、基材が合成樹脂の場合には、前もって粗化処理したり、めっき後に加熱したりすることがなくても、基材との強い密着性が得られ、粘着テープにより剥離することがない。
【実施例】
【００３８】
以下、実施例によって本発明の実施の形態を具体的に説明するが、本発明の実施の形態はこれらに限定されるものではない。
【００３９】
（実施例１）
２０ｍＭ塩化パラジウム（ＩＩ）と、０．１Ｍ塩化ナトリウムを含む水溶液（２．５ｍｌ）を、純水で９４ｍｌに希釈し、室温下で撹拌しながら、１%塩化ステアリルトリメチルアンモニウム水溶液（１ｍｌ）および４０ｍＭ水素化ホウ素ナトリウム水溶液（５ｍｌ）を順次加え、一夜放置して、暗褐色透明なパラジウムヒドロゾル（１００ｍｌ）を得た。ポリイミドフィルム（カプトン、厚さ１２５μｍ、２ｃｍ×４ｃｍ）を、１Ｍ水酸化ナトリウム水溶液中に、室温下で１分間浸漬した後、水洗し、さらに、上記のパラジウムヒドロゾル中に、室温下で３０分間浸漬した後、水洗し、ポリイミドフィルムの表面にパラジウムを付与した。
【００４０】
次に、２０ｍＭ塩化白金（ＩＶ）酸水溶液（２ｍｌ）と、８０ｍＭアスコルビン酸水溶液（２ｍｌ）を混合して得られる無電解白金めっき液中に、パラジウムを付与したポリイミドフィルムを加え、時々撹拌しながら５０℃で１０分間浸漬した後、水洗・乾燥し、黒味の銀色光沢を持つ白金めっきポリイミドフィルムを得た。
【００４１】
上記ポリイミドフィルムは、２．９ｍｇの白金を含み、導電性を示した。めっき被膜は粘着テープによっても剥がれることなく、良好な密着性を示した。
得られためっき膜の断面を、透過型電子顕微鏡（ＴＥＭ）により観察すると、図１に示すように、厚みが約５０ｎｍであり、また、数ｎｍの白金粒子の凝集体であることがわかった。ここで、図１は、ポリイミドフィルム上に作製した白金めっき膜の断面ＴＥＭ像を示す。図２は、めっき膜の高分解能ＴＥＭ像であり、個々の白金微粒子の結晶構造に由来する格子像が観察された。
【００４２】
これにより、本めっき液により得られる白金めっき膜は、大きさ約５ｎｍの白金微結晶の凝集体であることが明らかになった。
【００４３】
（実施例２）
２０ｍＭ塩化白金（ＩＶ）酸水溶液（２．５ｍｌ）および４０ｍＭクエン酸三ナトリウム水溶液（５ｍｌ）を、純水で１００ｍｌに希釈し、２時間還流加熱した後、冷却し、黒褐色透明な白金ヒドロゾル（１００ｍｌ）を得た。ポリエステル布（日本規格協会、染色堅牢度試験用白布、２ｃｍ×４ｃｍ）を、０．１％塩化ステアリルトリメチルアンモニウム水溶液中に、室温下で数秒間浸漬した後、水洗し、さらに、上記白金ヒドロゾル中に、室温下で１時間浸漬した後、水洗・乾燥し、ポリエステル布の繊維表面に白金を付与した。
【００４４】
次に、２０ｍＭ塩化白金（ＩＶ）酸ナトリウム水溶液（２ｍｌ）と、８０ｍＭアスコルビン酸水溶液（２ｍｌ）を混合して得られる無電解白金めっき液中に、白金を付与したポリエステル布を加え、時々撹拌しながら５０℃で１０分間浸漬した後、水洗・乾燥し、黒味の銀色光沢を持つ白金めっきポリエステル布を得た。
このめっき布は２．３ｍｇの白金を含み、導電性を示した。めっき被膜は粘着テープによっても剥がれることなく、良好な密着性を示した。
【００４５】
（実施例３）
２０ｍＭ塩化パラジウム（ＩＩ）と０．１Ｍ塩化ナトリウムを含む水溶液（２．５ｍｌ）を、純水で９４ｍｌに希釈し、蔗糖１ｇを溶解した後、室温下で撹拌しながら、４０ｍＭ水素化ホウ素ナトリウム水溶液（５ｍｌ）を加え、暗褐色透明なパラジウムヒドロゾル（１００ｍｌ）を得た。
【００４６】
ポリエステルフィルム（ルミラー＃１００、２ｃｍ×４ｃｍ）を、０．１％塩化ステアリルトリメチルアンモニウム水溶液中に、室温下で数秒間浸漬した後、水洗し、さらに、上記パラジウムヒドロゾル中に、室温下で３０分間浸漬した後、水洗し、ポリエステルフィルムの表面にパラジウムを付与した。
【００４７】
次に、２０ｍＭ塩化白金（ＩＶ）酸水溶液（２ｍｌ）と、８０ｍＭアスコルビン酸ナトリウム水溶液（２ｍｌ）を混合して得られる無電解白金めっき液中に、パラジウムを付与したポリエステルフィルムを加え、時々撹拌しながら、５０℃で１０分間浸漬した後、水洗・乾燥し、黒味の銀色光沢を持つ白金めっきポリエステルフィルムを得た。
【００４８】
このポリエステルフィルムは、１．７ｍｇの白金を含み、導電性を示した。めっき被膜は粘着テープによっても剥がれることなく、良好な密着性を示した。
【図１】
0005618298.tif 000002
【図２】
0005618298.tif 000003